(57)【要約】【課題】蓬成分を綿製品，ナイロン，ポリエスタ等に対する染色に使用することにおいて，脱色，染み等の現象を防止できる蓬を利用した繊維染色方法，及びその製品を提供する。【解決手段】水に蓬粉末や蓬抽出液を添加して蓬染浴を作る第１工程と，前記第１工程で作った蓬染浴を加熱して５０℃〜１００℃で維持しながら，染色しようとする繊維を入れて１０〜３０分間掻き混ぜる第２工程と，前記第２工程を経た繊維を水洗い，及び乾燥する第３工程と，を含む。また，第３工程を進行した繊維を５０〜８０℃の有機粘着剤の水溶液に５〜１０分間浸漬してから取り出して乾燥する第４工程をさらに含む。【選択図】　なし【特許請求の範囲】
【請求項１】
水に蓬粉末又は蓬抽出液を添加して蓬染浴を作製する第１工程と，
前記第１工程で作製した前記蓬染浴を加熱して５０℃〜１００℃の温度範囲として，繊維を前記蓬染浴中で１０〜３０分間掻き混ぜる第２工程と，
前記第２工程を経た繊維を水洗及び乾燥する第３工程と，
を含むことを特徴とする蓬を利用した繊維染色方法。
【請求項２】
前記蓬粉末は，蓬を乾燥して５００μｍ以下の粒度に粉砕して作製されたものである，ことを特徴とする請求項１に記載の蓬を利用した繊維染色方法。
【請求項３】
前記蓬抽出液は，蓬を水洗及び乾燥した後，水を入れて加熱して抽出することにより作製されたものである，ことを特徴とする請求項１に記載の蓬を利用した繊維染色方法。
【請求項４】
さらに，前記第３工程を経た前記繊維を５０〜８０℃の温度範囲で有機粘着剤の水溶液に５〜１０分間浸漬した後，乾燥する第４工程を含む，
ことを特徴とする請求項１に記載の蓬を利用した繊維染色方法。
【請求項５】
前記請求項１〜前記請求項４に記載の蓬を利用した繊維染色方法により染色されたことを特徴とする繊維製品。
【発明の詳細な説明】
【０００１】
【発明の属する技術分野】
本発明は，蓬（よもぎ）を利用した繊維の染色方法，及び繊維製品に関し，さらに詳細には，蓬から抽出した抽出液や，乾燥して微細に粉砕した蓬粉末を利用して，糸，織物，服などの繊維製品を染色する方法，及びこの方法によって染色された繊維製品に関する。
【０００２】
【従来の技術】
蓬はキク科の多年生植物で，その葉緑素（クロロフィル）がインターフェロンを増産させる作用をして，人間の細胞がウイルスに感染することを防ぎ，血液の循環を良くして末梢血管を拡張させる効果を有している。また，蓬は寒気を無くし，皮膚につやを出させる効能も有している。
【０００３】
このため，韓国では，昔から蓬を食用又は薬用に幅広く使用されている。また，近年においても，寝具，座布団等はもちろんのこと，特に女性の疾患に効能があるため風呂，坐浴等にも広く使用されている。
【０００４】
一方，天然繊維，合成繊維，混紡等などの繊維は，各種天然染料及び化学染料により染色されて，所望の色相を表現することができる。特に，近年においては，人体健康により無害な渋柿などの天然染料が脚光を浴びている。
【０００５】
【発明が解決しようとする課題】
しかしながら，従来においては，繊維を染色する方法において，人体健康に卓越した効能のある蓬を適用した例はなかった。
【０００６】
したがって，本発明の目的は，蓬成分を綿製品，ナイロン，ポリエスタ等に対する染色に使用する際に，脱色，染み等の現象を防止することが可能な蓬を利用した繊維染色方法，及びその繊維製品を提供することにある。
【０００７】
また，本発明の他の目的は，蓬の効能（特に，女性の疾患）に効果的である点に着眼し，下着，生理帯，ストッキング，不織布などに適用して人体健康に役立つことが可能な蓬を利用した染色方法，及びその繊維製品を提供することにある。
【０００８】
【課題を解決するための手段】
上記課題を解決するため，本発明の第１の観点においては，水に蓬粉末又は蓬抽出液を添加して蓬染浴を作製する第１工程と，前記第１工程で作製した蓬染浴を加熱して５０℃〜１００℃の温度範囲とし，繊維を前記蓬染浴中で１０〜３０分間掻き混ぜる第２工程と，前記第２工程を経た繊維を水洗及び乾燥する第３工程と，を含むことを特徴とする蓬を利用した繊維染色方法が提供される。
【０００９】
上記記載の発明では，蓬成分を綿製品，ナイロン，ポリエスタ等に対する染色に使用する場合に，脱色，染み等の現象を防止することができる。なお，蓬粉末とその抽出液の添加量は，染色しようとする例えば下着の染色程度を考慮して任意に調節することができる。
【００１０】
また，前記蓬粉末は，蓬を乾燥して５００μｍ以下の粒度に粉砕して作製されたものである，如く構成するのが好ましい。これは，蓬粉の粒度が５００μｍ以上であれば，蓬染浴に蓬粉の一部が沈み，その沈んだ粉末が染浴を加熱撹拌する際，沸騰石ような作用をして染色しようとする繊維製品に染みを誘発したり，繊維を叩解する役割をして，製品に損傷をもたらす可能性があるからである。
【００１１】
また，前記蓬抽出液は，蓬を水洗して乾燥した後，水を入れて加熱して抽出されて作製されたものである，如く構成するのが好ましい。
【００１２】
さらに，第３工程を経た繊維を５０〜８０℃の温度範囲で有機粘着剤の水溶液に５〜１０分間浸漬した後乾燥する第４工程を含む，如く構成するのが好ましい。
【００１３】
また，上記目的を達成するため，本発明の第２の観点においては，前記請求項１〜前記請求項４に記載の蓬を利用した繊維染色方法により染色されたことを特徴とする繊維製品が提供される。
【００１４】
上記記載の発明では，蓬の効能，特に，女性の疾患に効果的な点に着眼し，下着，生理帯，ストッキング，不織布などに適用して人体健康に役立つ蓬を利用した繊維製品を提供するができる。
【００１５】
【発明の実施の形態】
以下，本発明に係る蓬を利用した繊維染色方法について，好ましい実施例を挙げて詳細に説明する。
【００１６】
（第１の実施の形態）
本実施形態にかかる蓬を利用した繊維染色方法は，水に蓬粉末や蓬抽出液を添加して蓬染浴を作る第１工程と，第１工程で作った蓬染浴を加熱して５０℃〜１００℃で維持しながら，染色しようとする繊維を入れて１０〜３０分間掻き混ぜる第２工程と，第２工程を経た繊維を水洗い，及び乾燥する第３工程と，を含む。さらに，第３工程を経た繊維を５０〜８０℃の有機粘着剤の水溶液に５〜１０分間浸漬してから取り出して乾燥する第４工程をさらに含むことが好ましい。
【００１７】
このとき，蓬染浴の温度を５０℃以上で維持するのは，常温では染着濃度が低いためである。なお，蓬粉末を利用する場合は，温度９０〜１００℃の染浴を使用するのが効果的である。その理由は，高温で染色をすると熱によって繊維が膨脹して気孔が広くなるので，この広くなった気孔の間に蓬粉の微粒子が挟まれる状態になって，より多くの蓬粉が繊維に染着されるからである。さらに，洗濯時に蓬粉が流失されることも防止できるためである。
【００１８】
また，蓬粉末は，採取した蓬を乾燥して粒度５００μｍ以下（好ましくは最少粒度）に粉砕されたものであるのが好ましい。蓬粉の粒度が５００μｍ以上であると蓬染浴に蓬粉の一部が沈んでしまうので，染浴を加熱撹拌する際にその沈んだ粉末が沸騰石のような作用をしてしまうため，繊維製品に染みが発生したり，繊維を叩解して繊維を損傷する可能性があるからである。なお，蓬粉末を使用する場合には，採取した蓬を水洗いした後（又は水で茹でた後），乾燥し，粒度５００μｍ以下（好ましくは最少粒度）に粉砕して使用する。
【００１９】
一方，蓬抽出液を使用する場合には，例えば８０〜１００℃の低い温度でも染色は可能である。なお，蓬抽出液は，採取した蓬を水洗いして乾燥した後，再度水を入れて長時間加熱して抽出されたものであるのが好ましい。
【００２０】
上記蓬粉末又はその抽出液の添加量は，染色しようとする例えば下着の染色程度を考慮して任意に調節することができる。また，蓬は，できるだけ古い薬蓬を使用する方が好ましい。これは，古い蓬の効能が優れているからである。
【００２１】
かかる蓬粉末や蓬抽出液を利用して，蓬染浴を製造し，この染浴を加熱して例えば５０℃〜１００℃の温度で維持しながら染色しようとする繊維を浸漬させ，例えば１０〜３０分間ゆっくり撹拌して蓬成分を繊維上に染着させる。
【００２２】
次いで，染浴から染色された繊維を取り出して水洗いをし，乾燥する。その後，水と水分酸性の有機粘着剤（媒染剤）を重量比で例えば２００：０．８〜１．２の比率で混合されて例えば５０〜８０℃の温度に維持された水溶液に，乾燥した繊維を均一に沈積させる。なお，この工程は，蓬粉を使用する場合には，必ず適用して蓬粉を繊維の間に固着させる必要があるが，蓬抽出液を使用した場合には，この工程は必ずしも実行しなくてもよい。
【００２３】
最後に，繊維を取り出して乾燥させることにより，繊維製品が完成する。
【００２４】
なお，ここで，媒染剤とは，繊維に対する親和力が足らずに直接繊維に染色されない染料を繊維に固着させて，染色を完成させる薬剤である。かかる媒染剤は，染色工場などで一般的に使用する薬品であり，公知の媒染剤を使用することができる。なお，かかる媒染剤の機能は，染料を繊維に染着させて染色を完成させる手段であるので，有機粘着剤と表現することもできる。
【００２５】
また，媒染剤として使用した有機粘着剤は，ポリウレタンなどの有用性高分子化合物に適当量の界面活性剤が混合された水溶性物質である。水との混合比率を例えば２００：０．８未満にする場合には，媒染効果が発揮されにくく，例えば２００：１．２を超過すると，それ以上の媒染効果は期待できない。なお，本実施家形態においては，従来から使用されている天然の媒染剤を使用することもできる。
【００２６】
上記実施形態に基づいて，本発明にかかる蓬を利用した繊維染色方法を実施したので，以下にその実施例を説明する。
【００２７】
（実施例１，２）
薬蓬を乾燥・粉砕して得た粒度５００μｍの蓬粉末２００ｇを，水１０リットルが入っている容器に入れて掻き混ぜながら懸濁液の温度が９０℃以上になるまで加熱した。その後，純綿の女性用パンティと，純綿とポリエスタが５０：５０の混紡織物の女性用パンティを，各々一枚ずつ入れて３０分間加熱しながら染着した後，蓬染浴から織物を取り出して十分に天日乾燥させた。
【００２８】
続いて，水２０リットルと適当量の界面活性剤を混合したポリウレタン１００ｇを混合して１００℃まで加熱した水溶液に，乾燥済みの各織物を沈積させた後，５分間維持してからさらに十分に乾燥させた。
【００２９】
上記実施例１，２（純綿の女性用パンティと，純綿とポリエスタが５０：５０の混紡織物の女性用パンティ）においては，染色した各織物の色度を測り，また，各染着された織物を１回洗濯してから，各織物の色度の変化を観察した。その結果，綿に比べて合成織物が薄い色合いを現し，蓬粉に比べて抽出液を使用したものが薄い色合いを現した。
【００３０】
（実施例３，４）
水１００リットルに，採取して水洗して日陰で２４時間乾燥した薬蓬１０ｋｇを細かく切って大きな釜で１０時間加熱して煮詰めた。その後，濾過して得た抽出液５　リットル中の１リットルを，水１０リットルが入っている容器に入れて掻き混ぜながら懸濁液の温度を７０℃に維持し，ここに純綿と，純綿とポリエスタが５０：５０になっている混紡織物の女性パンティを，各々一枚ずつ入れて３０分間加熱しながら染着させた後，蓬染浴から織物を取り出して十分に天日乾燥させた。
【００３１】
続いて，水２０リットルと適当量の界面活性剤が混合されたポリウレタン１００ｇを混合して１００℃で加熱させた水溶液に，乾燥済みの各織物を沈積させた後，５分間維持してから十分に乾燥させた。
【００３２】
上記実施例３，４（純綿の女性用パンティと，純綿とポリエスタが５０：５０の混紡織物の女性用パンティ）においては，染色した各織物の色度を測り，また，各染着された織物を１回洗濯してから，各織物の色度の変化を観察した。その結果，綿に比べて合成織物が薄い色合いを現し，蓬粉に比べて抽出液を使用したものが薄い色合いを現した。
【００３３】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【００３４】
例えば，上記実施形態においては，単に繊維自体を蓬染浴に浸積する例を挙げて説明したが，かかる例には限定されない。例えば，ナイロン，ポリエスタなどの合成繊維に適用する場合には，繊維糸（原糸）の製造工程において，原材料に蓬抽出液を一定量添加・懸濁させて使用することもできる。この場合には，原料に添加する蓬抽出液の量によってバインダの量を増加させることができる。このように，原糸の製造時に蓬抽出液を使用した繊維の場合にも，かかる繊維又は例えば服などの加工後に，選択的に，再度，蓬染色を実施することができる。
【００３５】
【発明の効果】
人体健康に有用な効果を有する蓬を各種の織物に染着できるので，健康を維持するのに有効なだけでなく，特に女性の下着などに適用すると，蓬の効能によって女性の疾患を防止できる等の効果がある。